(57)【要約】【課題】高い寸法精度で三次元造形物を製造することが可能な三次元造形物の製造方法、および、信頼性の高い三次元造形物を提供すること。【解決手段】本発明の三次元造形物の製造方法は、層を積層することにより三次元造形物を製造する三次元造形物の製造方法であって、粒子と溶媒とを含む三次元造形用組成物を用いて、層を形成する層形成工程と、前記層に対して、結合剤を含む結合液を吐出する吐出工程と、を有し、ｎを１以上の整数とした場合において、ｎ番目の前記層上に、ｎ＋１番目の前記層を形成するのに先立ち、ｎ番目の前記層に対して、前記溶媒の前記層への浸透を抑制する浸透抑制処理を施すことを特徴とする。【選択図】なし【特許請求の範囲】
【請求項１】
層を積層することにより三次元造形物を製造する三次元造形物の製造方法であって、
粒子と溶媒とを含む三次元造形用組成物を用いて、層を形成する層形成工程と、
前記層に対して、結合剤を含む結合液を吐出する吐出工程と、を有し、
ｎを１以上の整数とした場合において、ｎ番目の前記層上に、ｎ＋１番目の前記層を形成するのに先立ち、ｎ番目の前記層に対して、前記溶媒の前記層への浸透を抑制する浸透抑制処理を施すことを特徴とする三次元造形物の製造方法。
【請求項２】
前記浸透抑制処理は、浸透抑制剤の付与および当該浸透抑制剤の硬化を含む請求項１に記載の三次元造形物の製造方法。
【請求項３】
前記浸透抑制剤は、光硬化性樹脂、熱硬化性樹脂、熱可塑性樹脂のいずれかを含む請求項２に記載の三次元造形物の製造方法。
【請求項４】
前記ｎ＋１番目の前記層の形成に用いられる前記三次元造形用組成物を、前記ｎ番目の前記層の前記浸透抑制処理が施された領域に供給する請求項１ないし３のいずれか１項に記載の三次元造形物の製造方法。
【請求項５】
前記ｎ＋１番目の前記層を、ｎ番目の前記層の面積よりも小さく形成する請求項１ないし４のいずれか１項に記載の三次元造形物の製造方法。
【請求項６】
前記層形成工程では、造形ステージ上に、当該造形ステージに対して相対的に層形成手段を移動させて前記層を形成するものであり、
前記ｎ＋１番目の前記層の形成開始位置は、前記ｎ番目の前記層の形成開始位置よりも前記層形成手段の移動方向の下流側である請求項１ないし５のいずれか１項に記載の三次元造形物の製造方法。
【請求項７】
枠体と、枠体内部に設けられた造形ステージで構成された造形部を備えた三次元造形物製造装置を用いて、前記三次元造形物を製造する三次元造形物の製造方法であり、
前記層形成工程では、前記造形ステージ上に、当該造形ステージに対して相対的に層形成手段を移動させて前記層を形成するものであり、
前記層形成手段の移動方向における前記層の端部は、前記枠体の内壁面と接触する請求項１ないし６のいずれか１項に記載の三次元造形物の製造方法。
【請求項８】
請求項１ないし７のいずれか１項に記載の三次元造形物の製造方法により製造されたことを特徴とする三次元造形物。
【発明の詳細な説明】
【技術分野】
【０００１】
本発明は、三次元造形物の製造方法および三次元造形物に関する。
【背景技術】
【０００２】
粉体を結合液で固めながら、三次元物体を造形する三次元造形物の製造方法が知られている（例えば、特許文献１参照）。この製造方法では、次のような操作を繰り返すことによって三次元物体を造形する。まず、粉体をブレードによって薄く敷き詰めて粉体層を形成し、この粉体層の所望部分に結合液を吐出することによって粉体同士を結合させる。この結果、粉体層の中で、結合液が吐出された部分だけが結合して、薄い板状の部材（以下、「単位層」という）が形成される。その後、その粉体層の上にさらに粉体層を薄く形成し、所望部分に結合液を吐出する。その結果、新たに形成された粉体層の結合液が吐出された部分にも、新たな単位層が形成される。このとき、粉体層上に吐出した結合液が染み込んで、先に形成された単位層に到達するので、新たに形成された単位層は先に形成された単位層にも結合される。このような操作を繰り返して、薄い板状の単位層を一層ずつ積層することによって、三次元物体を造形することができる。
【０００３】
このような三次元造形技術は、造形しようとする物体の三次元形状データさえあれば、粉体を結合させて直ちに造形可能であり、造形に先立って金型を作成するなどの必要がないので、迅速にしかも安価に三次元物体を造形することが可能である。また、薄い板状の単位層を一層ずつ積層して造形するので、例えば内部構造を有する複雑な物体であっても、複数の部品に分けることなく一体の造形物として形成することが可能である。
【０００４】
ところで、従来の三次元造形物の製造方法では、粉体で構成された粉体層に対して結合液を吐出するため、結合液の着弾によって粉体の一部が飛散するといった問題があった。
【０００５】
このような粉体の飛散を防止するために、粉体と液状成分とを含むペースト材料を用いる試みが行われている（例えば、特許文献２参照）。
【０００６】
しかしながら、液状成分を含むペースト材料を用いた製造方法では、層を積層する際に、下の層にペースト材料の液状成分（溶媒）が浸透することで、ペースト材料の流動性が低下してしまう問題があった。その結果、均一な層形成が妨げられる虞があった。
【先行技術文献】
【特許文献】
【０００７】
【特許文献１】特開２００１−１５０５５６号公報
【特許文献２】特開２０１１−２４５７１２号公報
【発明の概要】
【発明が解決しようとする課題】
【０００８】
本発明の目的は、高い寸法精度で三次元造形物を製造することが可能な三次元造形物の製造方法、および、信頼性の高い三次元造形物を提供することにある。
【課題を解決するための手段】
【０００９】
このような目的は、下記の本発明により達成される。
本発明の三次元造形物の製造方法は、層を積層することにより三次元造形物を製造する三次元造形物の製造方法であって、
粒子と溶媒とを含む三次元造形用組成物を用いて、層を形成する層形成工程と、
前記層に対して、結合剤を含む結合液を吐出する吐出工程と、を有し、
ｎを１以上の整数とした場合において、ｎ番目の前記層上に、ｎ＋１番目の前記層を形成するのに先立ち、ｎ番目の前記層に対して、前記溶媒の前記層への浸透を抑制する浸透抑制処理を施すことを特徴とする。
これにより、高い寸法精度で三次元造形物を製造することができる。
【００１０】
本発明の三次元造形物の製造方法では、前記浸透抑制処理は、浸透抑制剤の付与および当該浸透抑制剤の硬化を含むことが好ましい。
これにより、より容易に浸透抑制処理を施すことができる。
【００１１】
本発明の三次元造形物の製造方法では、前記浸透抑制剤は、光硬化性樹脂、熱硬化性樹脂、熱可塑性樹脂のいずれかを含むことが好ましい。
【００１２】
これにより、三次元造形用組成物の流動性が低下するのをより確実に防止することができる。
【００１３】
本発明の三次元造形物の製造方法では、前記ｎ＋１番目の前記層の形成に用いられる前記三次元造形用組成物を、前記ｎ番目の前記層の前記浸透抑制処理が施された領域に供給することが好ましい。
【００１４】
これにより、三次元造形用組成物の流動性が低下するのをより確実に防止することができる。
【００１５】
本発明の三次元造形物の製造方法では、前記ｎ＋１番目の前記層を、ｎ番目の前記層の面積よりも小さくなるよう形成することが好ましい。
これにより、三次元造形用組成物の使用量をより少なくすることができる。
【００１６】
本発明の三次元造形物の製造方法では、前記層形成工程では、造形ステージ上に、当該造形ステージに対して相対的に層形成手段を移動させて前記層を形成するものであり、
前記ｎ＋１番目の前記層の形成開始位置は、前記ｎ番目の前記層の形成開始位置よりも前記層形成手段の移動方向の下流側であることが好ましい。
これにより、三次元造形物をより効率よく製造することができる。
【００１７】
本発明の三次元造形物の製造方法では、枠体と、枠体内部に設けられた造形ステージで構成された造形部を備えた三次元造形物製造装置を用いて、前記三次元造形物を製造する三次元造形物の製造方法であり、
前記層形成工程では、前記造形ステージ上に、当該造形ステージに対して相対的に層形成手段を移動させて前記層を形成するものであり、
前記層形成手段の移動方向における前記層の端部は、前記枠体の内壁面と接触することが好ましい。
これにより、三次元造形物をさらに効率よく製造することができる。
【００１８】
本発明の三次元造形物は、本発明の三次元造形物の製造方法により製造されたことを特徴とする。
これにより、信頼性の高い三次元造形物を提供することができる。
【図面の簡単な説明】
【００１９】
【図１】本発明の三次元造形物の製造方法の好適な実施形態について、各工程を示す模式図である。
【図２】本発明の三次元造形物の製造方法の好適な実施形態について、各工程を示す模式図である。
【発明を実施するための形態】
【００２０】
以下、添付する図面を参照しつつ、本発明の好適な実施形態について詳細な説明をする。
【００２１】
１．三次元造形物の製造方法
まず、本発明の三次元造形物の製造方法について説明する。
【００２２】
図１、図２は、本発明の三次元造形物の製造方法の好適な実施形態について、各工程を示す模式図である。
【００２３】
図１、図２に示すように、本実施形態の製造方法は、粒子と溶媒とを含む三次元造形用組成物６を用いて、層１を形成する第１層形成工程と、インクジェット法により、層１に対して、結合剤を含む結合液２を吐出する吐出工程と、三次元造形用組成物中に含まれる溶媒の浸透を抑制する浸透抑制処理を施す浸透抑制工程と、層１に付与された結合液２中に含まれる結合剤を硬化させ、結合部４を形成する硬化工程と、層１の浸透抑制処理を施した領域に三次元造形用組成物６を供給する供給工程と、供給された三次元造形用組成物６を用いて層１の上にさらに層１を形成する第２層形成工程と、を有し、吐出工程、浸透抑制工程、硬化工程、および、第２層形成工程を順次繰り返し行い、さらに、その後に、各層１を構成する粒子のうち、結合剤により結合していないものを除去する未結合粒子除去工程を有している。
【００２４】
＜第１層形成工程＞
まず、枠体１０１と造形ステージ１０２とで構成された造形部１０の造形ステージ１０２上に、粒子と溶媒とを含む三次元造形用組成物を用いて、層１を形成する（図１（ａ））。
【００２５】
本工程は、例えば、スキージ法、スクリーン印刷法、ドクターブレード法、スピンコート法等の方法を用いることにより行うことができる。
【００２６】
本実施形態では、造形ステージ１０２上に供給された三次元造形用組成物６を層形成手段１１が図１中の右方向に移動することによって層１を形成する。
そして、層１を加熱して三次元造形用組成物に含まれている溶媒を除去（蒸発）する。
【００２７】
本工程で形成される層１の厚さは、特に限定されないが、１０μｍ以上１００μｍ以下であるのが好ましく、１０μｍ以上５０μｍ以下であるのがより好ましい。これにより、三次元造形物１０００の生産性を十分に優れたものとしつつ、製造される三次元造形物１０００における不本意な凹凸の発生等をより効果的に防止することができる。
【００２８】
＜吐出工程＞
次に、インクジェット法により、溶媒を除去した層１に対し、結合剤を含む結合液２を吐出する（図１（ｂ））。
【００２９】
本工程では、層１のうち三次元造形物１０００の実部（実体のある部位）に対応する部位にのみ、選択的に結合液２を付与する。実体のある部位とは、最終的に三次元造形物１０００を構成する部位を意味する。
【００３０】
これにより、層１を構成する粒子同士を結合剤により強固に結合することができ、最終的に得られる三次元造形物１０００の機械的強度を優れたものとすることができる。
【００３１】
本工程では、インクジェット法により結合液２を付与するため、結合液２の付与パターンが微細な形状のものであっても再現性よく結合液２を付与することができる。
なお、結合液２については、後に詳述する。
【００３２】
＜浸透抑制工程＞
本工程では、形成した層１の上に供給される三次元造形用組成物６中に含まれる溶媒に浸透するのを抑制する浸透抑制処理を施す。言い換えると、ｎを１以上の整数とした場合において、ｎ番目の層１上に、ｎ＋１番目の層１を形成するのに先立ち、ｎ番目の層１に対して、溶媒の層１への浸透を抑制する浸透抑制処理を施す。
【００３３】
このように、浸透抑制処理を施すことにより、三次元造形用組成物６の溶媒が下の層１に浸透することで、三次元造形用組成物６の流動性が低下するのを効果的に防止することができる。その結果、均一厚さの層１を形成することができ、寸法精度の高い三次元造形物１０００を製造することができる。
【００３４】
本実施形態では、結合液２の付与と同時進行的に、浸透抑制剤３をインクジェット法により、付与する（図１（ｂ））。インクジェット法により、付与することで、浸透抑制領域５を形成する位置や、領域５の面積を容易に調整することができる。
【００３５】
また、本実施形態では、浸透抑制剤３を、三次元造形物１０００となる結合部４よりも、層形成手段１１の移動方向における上流側で、かつ、枠体１０１の内壁面よりも層形成手段１１の移動方向における下流側に対して浸透抑制処理を施す。これにより、浸透抑制領域５が形成される（図１（ｂ））。
【００３６】
浸透抑制剤３としては、光硬化性樹脂、熱硬化性樹脂、熱可塑性樹脂のいずれかを含むものを用いるのが好ましい。これにより、より容易に浸透抑制処理を施すことができる。
【００３７】
なお、本実施形態では、浸透抑制剤３の付与をインクジェット法を用いて行うものとして説明したが、スキージ法、転写法、昇華法、ディスペンサ、溶融押出し法等を用いることもできる。
【００３８】
なお、浸透抑制処理は、浸透抑制剤の付与と、後述する浸透抑制剤の硬化を含む処理のことを指す。
【００３９】
＜硬化工程＞
その後、層１に付与された結合剤を硬化させ、結合部４を形成する（１ｂ）。これにより、結合剤と粒子との結合強度を特に優れたものとすることができ、その結果、最終的に得られる三次元造形物１０００の機械的強度を特に優れたものとすることができる。
【００４０】
なお、浸透抑制剤として硬化性樹脂を用いた場合、本工程の際に結合剤の硬化とともに浸透抑制剤の硬化を行うことができる。
【００４１】
本工程は、結合剤の種類により異なるが、例えば、結合剤が熱硬化性樹脂の場合、加熱により行うことができ、結合剤が光硬化性樹脂の場合、対応する光の照射により行うことができる（例えば、結合剤が紫外線硬化性樹脂の場合は紫外線の照射により行うことができる）。
【００４２】
なお、吐出工程と硬化工程とは、同時進行的に行ってもよい。すなわち、１つの層１全体のパターン全体が形成される前に、結合液２が付与された部位から順次硬化反応を進行させるものであってもよい。
【００４３】
＜供給工程＞
次に、層１の浸透抑制処理を施した浸透抑制領域５上に三次元造形用組成物６を供給する（図１（ｃ））。これにより、供給した三次元造形用組成物６の溶媒が層１に浸透するのを防止し、三次元造形用組成物６の流動性が低下するのを効果的に防止することができる。
【００４４】
＜第２層形成工程＞
次に、浸透抑制領域５上に供給された三次元造形用組成物６を層形成手段１１によって、図中の右方向に引き延ばし、結合部４を形成した層１の上にさらに層１を形成する（図１（ｄ））。
【００４５】
本実施形態では、枠体１０１の内壁面よりも層形成手段１１の移動方向における下流側に浸透抑制領域５が形成されているため、下の層１よりも形成した層１のほうの面積が小さくなる。言い換えると、ｎ＋１番目の層１がｎ番目の層の面積よりも小さくなる。このような構成とすることにより、三次元造形用組成物６の使用量をより少なくすることができる。その結果、三次元造形物１０００の製造コストを低下させることができる。また、製造時間を短縮することができる。
【００４６】
また、本実施形態では、枠体１０１の内壁面よりも層形成手段１１の移動方向における下流側に浸透抑制領域５が形成されているため、層形成開始位置が、下の層１の層形成開始位置よりも層形成手段１１の移動方向の下流側となっている。言い換えると、ｎ＋１番目の層１の形成開始位置がｎ番目の層１の形成開始位置よりも層形成手段１１の移動方向の下流側となっている。これにより、三次元造形用組成物６の使用量をより少なくすることができる。その結果、三次元造形物１０００の製造コストを低下させることができる。
【００４７】
また、第２層形成工程では、形成する層１の層形成手段１１の移動方向の端部が枠体１０１の内壁面と接触するのが好ましい。これにより、均一な厚さの層１をより効率よく形成することができる。
【００４８】
その後、上述した吐出工程、浸透抑制工程、硬化工程、および、第２層形成工程を順次繰り返し行う（図２（ｅ）〜（ｈ）参照）。これにより、前記各層１のうち、結合液２が付与された部位の粒子が結合した状態となり、このような状態の結合部４が複数積層された積層体としての三次元造形物１０００が得られる（図２（ｉ）参照）。
【００４９】
また、２回目以降の吐出工程（図２（ｅ）参照）で層１に付与された結合液２は、当該層１を構成する粒子同士の結合に利用されるとともに、付与された結合液２の一部は、それよりも下の層１に浸透する。このため、結合液２は、各層１内での粒子同士を結合だけでなく、隣接する層間での粒子同士の結合にも利用される。その結果、最終的に得られる三次元造形物１０００は、全体としての機械的強度に優れたものとなる。
【００５０】
＜未結合粒子除去工程＞
そして、前記のような一連の工程を繰り返し行った後に、後処理工程として、各層１を構成する粒子のうち、結合剤により結合していないもの（未結合粒子）を除去する未結合粒子除去工程（図２（ｉ））を行う。これにより、三次元造形物１０００が取り出される。
【００５１】
本実施形態では、積層した層１の面積が上に行くほどその面積が小さくなるよう構成され、三次元造形用組成物６の使用量が少なくなっているため、未結合粒子の除去が容易となっている。
【００５２】
本工程の具体的な方法としては、例えば、刷毛等で未結合粒子を払い除ける方法、未結合粒子を吸引により除去する方法、空気等の気体を吹き付ける方法、水等の液体を付与する方法（例えば、液体中に前記のようにして得られた積層体を浸漬する方法、液体を吹き付ける方法等）、超音波振動等の振動を付与する方法等が挙げられる。また、これらから選択される２種以上の方法を組み合わせて行うことができる。より具体的には、空気等の気体を吹き付けた後に、水等の液体に浸漬する方法や、水等の液体に浸漬した状態で、超音波振動を付与する方法等が挙げられる。中でも、前記のようにして得られた積層体に対し、水を含む液体を付与する方法（特に、水を含む液体中に浸漬する方法）を採用するのが好ましい。これにより、未結合粒子を除去する際に三次元造形物１０００に傷等の欠陥が生じることをより確実に防止することができる。また、このような方法を採用することにより、三次元造形物１０００の洗浄を兼ねて行うことができる。
【００５３】
上述したような製造方法により製造された三次元造形物は、寸法精度が高いものとなっている。
【００５４】
なお、上記説明では、層形成手段１１が一方向に移動して、層１を形成するものとして説明したが、双方向に移動して層１を形成するものであってもよい。
【００５５】
２．三次元造形用組成物
次に、三次元造形用組成物について詳細に説明する。
三次元造形用組成物は、複数の粒子と溶媒とを含むものである。
【００５６】
以下、各成分について詳細に説明する。
≪粒子≫
粒子としては、いかなる粒子を用いることができるが、多孔質の粒子（多孔質粒子）で構成されていることが好ましい。これにより、三次元造形物を製造する際に、結合液中の結合剤を空孔内に好適に侵入させることができ、結果として、機械的強度に優れた三次元造形物の製造に好適に用いることができる。
【００５７】
粒子の構成材料としては、例えば、無機材料や有機材料、これらの複合体等が挙げられる。
【００５８】
粒子を構成する無機材料としては、例えば、各種金属や金属化合物等が挙げられる。金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミ等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等が挙げられる。
【００５９】
粒子を構成する有機材料としては、例えば、合成樹脂、天然高分子等が挙げられ、より具体的には、ポリエチレン樹脂；ポリプロピレン；ポリエチレンオキサイド；ポリプロピレンオキサイド、ポリエチレンイミン；ポリスチレン；ポリウレタン；ポリウレア；ポリエステル；シリコーン樹脂；アクリルシリコーン樹脂；ポリメタクリル酸メチル等の（メタ）アクリル酸エステルを構成モノマーとする重合体；メタクリル酸メチルクロスポリマー等の（メタ）アクリル酸エステルを構成モノマーとするクロスポリマー（エチレンアクリル酸共重合樹脂等）；ナイロン１２、ナイロン６、共重合ナイロン等のポリアミド樹脂；ポリイミド；カルボキシメチルセルロース；ゼラチン；デンプン；キチン；キトサン等が挙げられる。
【００６０】
粒子の平均粒径は、特に限定されないが、１μｍ以上２５μｍ以下であるのが好ましく、１μｍ以上１５μｍ以下であるのがより好ましい。これにより、三次元造形物の機械的強度を特に優れたものとすることができるとともに、製造される三次元造形物における不本意な凹凸の発生等をより効果的に防止し、三次元造形物の寸法精度を特に優れたものとすることができる。また、三次元造形用粉末の流動性、三次元造形用粉末を含む三次元造形用組成物の流動性を特に優れたものとし、三次元造形物の生産性を特に優れたものとすることができる。なお、本発明において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【００６１】
粒子のＤｍａｘは、３μｍ以上４０μｍ以下であるのが好ましく、５μｍ以上３０μｍ以下であるのがより好ましい。これにより、三次元造形物の機械的強度を特に優れたものとすることができるとともに、製造される三次元造形物における不本意な凹凸の発生等をより効果的に防止し、三次元造形物の寸法精度を特に優れたものとすることができる。また、三次元造形用粉末の流動性、三次元造形用粉末を含む三次元造形用組成物の流動性を特に優れたものとし、三次元造形物の生産性を特に優れたものとすることができる。また、製造される三次元造形物の表面における、粒子による光の散乱をより効果的に防止することができる。
【００６２】
三次元造形用組成物中における三次元造形用粉末の含有率は、１０質量％以上９０質量％以下であるのが好ましく、１５質量％以上５８質量％以下であるのがより好ましい。粒子は多孔性であってもよく、かさ密度が概ね０．１ｇ／ｃｍ３〜１．０ｇ／ｃｍ３の範囲が適当であり、０．１５ｇ／ｃｍ３〜０．５ｇ／ｃｍ３の範囲の多孔性粉末がより好ましい。これにより、三次元造形用組成物の流動性を十分に優れたものとしつつ、最終的に得られる三次元造形物の機械的強度を特に優れたものとすることができる。
【００６３】
≪溶媒≫
三次元造形用組成物は、溶媒を含んでいる。溶媒を含むことにより、三次元造形用組成物の流動性を特に優れたものとし、三次元造形物の生産性を特に優れたものとすることができる。
【００６４】
三次元造形用組成物を構成する溶媒としては、特に限定されないが、水系溶媒を用いるのが好ましい。水系溶媒としては、水および／または水との相溶性に優れる液体で構成されたものであるが、主として水で構成されたものであるのが好ましく、特に、水の含有率が７０ｗｔ％以上のものであるのが好ましく、９０ｗｔ％以上のものであるのがより好ましい。これにより、水溶性樹脂をより確実に溶解することができ、三次元造形用組成物の流動性、三次元造形用組成物を用いて形成される層１の組成の均一性を特に優れたものとすることができる。また、水は層１形成後の除去が容易であるとともに、三次元造形物中に残存した場合においても悪影響を与えにくい。また、人体に対する安全性、環境問題の観点等からも有利である。
【００６５】
三次元造形用組成物中における溶媒の含有率は、５質量％以上７５質量％以下であるのが好ましく、３５質量％以上７０質量％以下であるのがより好ましい。これにより、前述したような溶媒を含むことによる効果がより顕著に発揮されるとともに、三次元造形物の製造過程において溶媒を短時間で容易に除去することができるため、三次元造形物の生産性向上の観点から有利である。
【００６６】
特に、三次元造形用組成物が溶媒として水を含むものである場合、三次元造形用組成物中における水の含有率は、２０質量％以上７３質量％以下であるのが好ましく、５０質量％以上７０質量％以下であるのがより好ましい。これにより、前述したような効果がより顕著に発揮される。
【００６７】
≪水溶性樹脂≫
三次元造形用組成物は、複数個の粒子とともに、水溶性樹脂を含むものであってもよい。水溶性樹脂を含むことにより、粒子同士を結合（仮固定）し、粒子の不本意な飛散等を効果的に防止することができる。これにより、作業者の安全や、製造される三次元造形物の寸法精度の向上を図ることができる。また、水溶性樹脂は、粒子表面との親和性が高いため、粒子表面を容易に被覆することができる。
【００６８】
水溶性樹脂としては、ポリビニルアルコール、ポリビニルピロリドン、ポリアクリル酸ナトリウム、ポリアクリル酸アンモニウム、カルボキシメチルセルロース、ヒドロキシエチルセルロース、ポリエチレンオキサイド、ポリエチレングリコール、ポリアクリルアミド、ポリエチレンイミンからなる群から選択される少なくとも１種を含むものを用いるのが好ましい。これにより、水溶性樹脂と粒子との親和性（水溶性樹脂が有する水溶性の官能基と粒子表面の水酸基またはカルボキシル基またはアミノ基との間で水素結合）を特に高いものとすることができる。
【００６９】
≪その他の成分≫
また、三次元造形用組成物は、前述した以外の成分を含むものであってもよい。このような成分としては、例えば、重合開始剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【００７０】
３．結合液
次に、結合液について詳細に説明する。
【００７１】
≪結合剤≫
結合液は、少なくとも結合剤を含むものである。
結合剤は、硬化することによって、粒子を結合する機能を備えた成分である。
【００７２】
結合剤としては、例えば、熱可塑性樹脂；熱硬化性樹脂；可視光領域の光により硬化する可視光硬化性樹脂（狭義の光硬化性樹脂）、紫外線硬化性樹脂、赤外線硬化性樹脂等の各種光硬化性樹脂；Ｘ線硬化性樹脂等が挙げられ、これらから選択される１種または２種以上を組み合わせて用いることができる。中でも、得られる三次元造形物の機械的強度や三次元造形物の生産性等の観点から、結合剤は、硬化性樹脂が好ましい。また、各種硬化性樹脂の中でも、得られる三次元造形物の機械的強度や三次元造形物の生産性、結合液の保存安定性等の観点から、特に、紫外線硬化性樹脂（重合性化合物）が好ましい。
【００７３】
紫外線硬化性樹脂としては、紫外線照射により、光重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【００７４】
結合液中における結合剤の含有率は、８０質量％以上であるのが好ましく、８５質量％以上であるのがより好ましい。これにより、最終的に得られる三次元造形物の機械的強度を特に優れたものとすることができる。
【００７５】
≪その他の成分≫
また、結合液は、前述した以外の成分を含むものであってもよい。このような成分としては、例えば、顔料、染料等の各種着色剤；分散剤；界面活性剤；重合開始剤；重合促進剤；溶剤；浸透促進剤；湿潤剤（保湿剤）；定着剤；防黴剤；防腐剤；酸化防止剤；紫外線吸収剤；キレート剤；ｐＨ調整剤；増粘剤；フィラー；凝集防止剤；消泡剤等が挙げられる。
【００７６】
特に、結合液が着色剤を含むことにより、着色剤の色に対応する色に着色された三次元造形物を得ることができる。
【００７７】
特に、着色剤として、顔料を含むことにより、結合液、三次元造形物の耐光性を良好なものとすることができる。顔料は、無機顔料および有機顔料のいずれも使用することができる。
【００７８】
結合液が顔料を含むものである場合、当該顔料の平均粒径は、３００ｎｍ以下であるのが好ましく、５０ｎｍ以上２５０ｎｍ以下であるのがより好ましい。これにより、結合液の吐出安定性や結合液中における顔料の分散安定性を特に優れたものとすることができるとともに、より優れた画質の画像を形成することができる。
【００７９】
また、染料としては、例えば、酸性染料、直接染料、反応性染料、および塩基性染料等が挙げられ、これらから選択される１種または２種以上を組み合わせて用いることができる。
【００８０】
また、結合液の粘度は、７ｍＰａ・ｓ以上２５ｍＰａ・ｓ以下であるのが好ましく、１０ｍＰａ・ｓ以上２０ｍＰａ・ｓ以下であるのがより好ましい。これにより、インクジェット法によるインクの吐出安定性を特に優れたものとすることができる。なお、本明細書中において、粘度とは、Ｅ型粘度計（東京計器社製  ＶＩＳＣＯＮＩＣ  ＥＬＤ）を用いて２５℃において測定される値をいう。
また、三次元造形物の製造には、複数種の結合液を用いてもよい。
【００８１】
例えば、着色剤を含む結合液（カラーインク）と、着色剤を含まない結合液（クリアインク）とを用いてもよい。これにより、例えば、三次元造形物の外観上、色調に影響を与える領域に付与する結合液として着色剤を含む結合液を用い、三次元造形物の外観上、色調に影響を与えない領域に付与する結合液として着色剤を含まない結合液を用いてもよい。また、最終的に得られる三次元造形物において、着色剤を含む結合液を用いて形成された領域の外表面に、着色剤を含まない結合液を用いた領域（コート層）を設けるように、複数種の結合液を併用してもよい。
【００８２】
また、例えば、異なる組成の着色剤を含む複数種の結合液を用いてもよい。これにより、これらの結合液の組み合わせにより、表現できる色再現領域を広いものとすることができる。
【００８３】
また、白色（ホワイト）の結合液を、他の有色の結合液と併用することにより、例えば、以下のような効果が得られる。すなわち、最終的に得られる三次元造形物を、白色（ホワイト）の結合液が付与された第１の領域と、第１の領域と重なり合い、かつ、第１の領域よりも外表面側に設けられた白色以外の有色の結合液が付与された領域とを有するものとすることができる。これにより、白色（ホワイト）の結合液が付与された第１の領域が隠蔽性を発揮することができ、三次元造形物の彩度をより高めることができる。
【００８４】
４．浸透抑制剤
浸透抑制剤は、粒子と溶媒とを含む三次元造形用組成物により層を形成し、層の溶媒成分を蒸発させた際に発生する粒子間の隙間部分を埋め、埋めた部分の層の直上において三次元造形用組成物中に含まれる溶媒が浸透するのを抑制するものである。
【００８５】
浸透抑制剤は、硬化することによって、粒子間の隙間部分を埋める機能を備えた成分を含むものである。
【００８６】
浸透抑制剤の成分としては、例えば、光硬化性樹脂である紫外線硬化性樹脂（アクリル樹脂、シリコーン樹脂等）、熱硬化性樹脂（シリコーン樹脂、ポリイミド樹脂、フッ素系樹脂等）、熱可塑性樹脂（ＡＢＳ、ＰＬＡ、ポリエチレン、ポリプロピレン等）が挙げられる。
【００８７】
また、紫外線硬化性樹脂や熱硬化性樹脂を用いる場合の浸透抑制剤の粘度は、７ｍＰａ・ｓ以上２５ｍＰａ・ｓ以下であるのが好ましく、１０ｍＰａ・ｓ以上２０ｍＰａ・ｓ以下であるのがより好ましい。これにより、インクジェット法により付与することができる。
熱可塑性樹脂を用いる場合は、溶融押出し法が好適に用いられる。
【００８８】
５．三次元造形物
本発明の三次元造形物は、前述したような三次元造形物製造装置を用いて製造されたものである。これにより、信頼性の高い三次元造形物を提供することができる。
【００８９】
本発明の三次元造形物の用途は、特に限定されないが、例えば、人形、フィギュア等の鑑賞物・展示物；インプラント等の医療機器等が挙げられる。
【００９０】
また、本発明の三次元造形物は、プロトタイプ、量産品、オーダーメード品のいずれに適用されるものであってもよい。
【００９１】
以上、本発明の好適な実施形態について説明したが、本発明は、これらに限定されるものではない。
【００９２】
例えば、前述した実施形態では、回収部と造形部とが別体となっている構成について説明したが、これに限定されず、回収部と造形部とは一体的に構成されていてもよい。
【００９３】
また、三次元造形物の製造方法においては、必要に応じて、前処理工程、後処理工程を行ってもよい。
【００９４】
前処理工程としては、例えば、造形ステージの清掃工程等が挙げられる。
後処理工程としては、例えば、洗浄工程、バリ取り等を行う形状調整工程、着色工程、被覆層形成工程、未硬化の紫外線硬化性樹脂を確実に硬化させるための光照射処理や加熱処理を行う紫外線硬化性樹脂硬化完了工程等が挙げられる。
【００９５】
また、前述した実施形態では、全ての層に対して、結合液を付与するものとして説明したが、結合液が付与されない層を有していてもよい。例えば、造形ステージの直上に形成された層に対して、結合液を付与しないものとし、犠牲層として機能させてもよい。
【００９６】
また、前述した実施形態では、吐出工程をインクジェット法により行う場合について中心的に説明したが、吐出工程は他の方法（例えば、他の印刷方法）を用いて行うものであってもよい。
【００９７】
また、本実施形態では、積層した層１の面積が上に行くほどその面積が小さくなるよう構成されているが、積層する過程で面積がほぼ同じ面積の層１を積層するものであってもよい。
また、結合剤を含む結合液を浸透抑制剤として用いてもよい。
【符号の説明】
【００９８】
１…層
２…結合液
３…浸透抑制剤
４…結合部
５…浸透抑制領域
６…三次元造形用組成物
１０…造形部
１１…層形成手段
１０１…枠体
１０２…造形ステージ
１０００…三次元造形物
【図１】
2016159566.tif 000002
【図２】
2016159566.tif 000003